(57)【要約】【課題】フタレートを含まず、低い着色を有する可塑化ＰＶＣ組成物を開示する。【解決手段】該組成物は、トール油脂肪酸、それに由来するトール油脂肪酸モノマー及びそれらの混合物から選択される脂肪酸から調製されたモルホリド可塑剤を含む。該脂肪酸は、植物油から得られた脂肪酸のカーボンフットプリント総量の９５％未満のカーボンフットプリント総量を有する。該モルホリドは、触媒の存在下で、トール油脂肪酸とモルホリンとの反応から調製される。【選択図】なし【特許請求の範囲】
【請求項１】
モルホリン化合物と、トール油脂肪酸、それに由来するトール油脂肪酸モノマー及びそれらの混合物から選択される脂肪酸との反応生成物を含むモルホリド組成物であって、
前記脂肪酸が、２０〜５５重量％のオレイン酸及び２０〜５５重量％のリノール酸並びに任意選択的に０〜１５重量％のリノレン酸を含み；
前記脂肪酸が、植物油から得られた脂肪酸のカーボンフットプリント総量の９５％未満のカーボンフットプリント総量を有し；
モルホリド組成物が、３未満のガードナー色（ニート）を有する、組成物。
【請求項２】
前記脂肪酸が、脂肪酸ｋｇ当たり５００グラムＣＯ２等量未満の平均カーボンフットプリントを有する、請求項１に記載のモルホリド組成物。
【請求項３】
モルホリド組成物が、１２ｍｇＫＯＨ／ｇ未満の酸性度指数及び１ｍｇＫＯＨ／ｇ未満のアミン価を有する、請求項１に記載のモルホリド組成物。
【請求項４】
前記脂肪酸が、トール油脂肪酸モノマーであり、トール油脂肪酸モノマーがイソオレイン酸を含む、請求項１に記載のモルホリド組成物。
【請求項５】
請求項１〜４のいずれかに記載のモルホリド組成物を含む、可塑化ポリ塩化ビニル（ＰＶＣ）組成物。
【請求項６】
ブリード試験において４８時間後に１％未満の重量損失、及び７０℃における７日間のエージング後に３以下の黄色度指標ΔＥを有する、請求項５に記載の可塑化ポリ塩化ビニル（ＰＶＣ）組成物。
【請求項７】
フタレートを含まない可塑化ポリ塩化ビニル（ＰＶＣ）組成物を調製する方法であって、請求項１〜４のいずれかに記載のモルホリド組成物を、可塑化ＰＶＣ並びに１種以上のポリマー安定化剤及び抗酸化剤とブレンドし調合する工程を含む、方法。
【請求項８】
モルホリド組成物を調製する方法であって、
モルホリン化合物、触媒並びにトール油脂肪酸、それに由来するトール油脂肪酸モノマー及びそれらの混合物から選択される脂肪酸を含む混合物を形成する工程、並びに
モルホリド組成物を単離する工程
を含み、
前記脂肪酸が、２０〜５５重量％のオレイン酸及び２０〜５５重量％のリノール酸並びに任意選択的に０〜１５重量％のリノレン酸を含み；前記脂肪酸が、植物油から得られた脂肪酸のカーボンフットプリント総量の９５％未満のカーボンフットプリント総量を有し、
モルホリド組成物が、３未満のガードナー色（ニート）を有する、方法。
【請求項９】
前記脂肪酸が、脂肪酸ｋｇ当たり５００グラムＣＯ２等量未満の平均カーボンフットプリントを有する、請求項８に記載の方法。
【請求項１０】
触媒が次亜リン酸である、請求項９に記載の方法。
【請求項１１】
除去剤を、単離されたモルホリド組成物に加える工程をさらに含み、除去剤が、置換又は非置換グリシジルエステルである、請求項８に記載の方法。
【請求項１２】
エポキシ化、水素化、臭素化、塩素化、塩化水素化及び臭化水素化からなる群から選択される、残存不飽和を低下させるための工程をさらに含む、請求項８に記載の方法。
【請求項１３】
モルホリンと、脂肪酸ｋｇ当たり５００グラムＣＯ２等量未満のカーボンフットプリントを有する脂肪酸との反応生成物である、モルホリド組成物。
【請求項１４】
請求項１３に記載のモルホリド組成物を含む、可塑剤組成物。
【請求項１５】
請求項１４に記載の可塑剤組成物を含む、可塑化ポリ塩化ビニル（ＰＶＣ）組成物。
【発明の詳細な説明】
【技術分野】
【０００１】
本開示は、トール油脂肪酸のような、低カーボンフットプリントを有する脂肪酸に由来するポリ塩化ビニル（ＰＶＣ）可塑剤組成物、及び該組成物の製造方法に関する。
【背景技術】
【０００２】
可塑剤は、材料に添加されて、それらの物理的特性を改変し、可塑性、すなわち、適用された力に応じた材料の不可逆的変形を増加させ、又は流動性を増加させる。市販の可塑剤は、典型的には、フタル酸、テレフタル酸又は安息香酸のような、再生不可能な石油化学の化学工業原料をベースとする。可塑剤は、通常、フタレート及び非フタレート可塑剤に分けられる。いくつかの先行技術における可塑剤、例えば、ＤＥＨＰ（ビス（２−エチルヘキシル）フタレート）では、組成物は良好な可塑化効果を有するが、マイグレーション速度が高過ぎるため、高温用途では用いられない。石油化学をベースとする非フタレート可塑剤ＴＯＴＭ（トリメリット酸トリオクチル）は、高温用途に適した比較的低いマイグレーション速度を有するが、可塑化効果に乏しい。
【０００３】
環状モノアミド、例えば、ピロリドンに由来するものは、可塑剤として用いられてきた。セバシン酸エステル、クエン酸エステル、コハク酸エステル、イソソルビド、及びヒマシ油に由来する可塑剤、エポキシ化大豆油等のような、いくつかのクラスのバイオ可塑剤が開発されてきた。これらのバイオ可塑剤はエステルであって、一般には、最適なＰＶＣ相溶性を与えない。さらに、それらは、拡散による漏れのため、不都合な特性を導きかねない。
【発明の概要】
【発明が解決しようとする課題】
【０００４】
低カーボンフットプリントを有し、フタレートを含まず、良好な可塑化効果と低いマイグレーション傾向とをバランス良く調整して改良された特性を有する、可塑化ＰＶＣポリマー組成物に対するニーズが根強く存在している。
【課題を解決するための手段】
【０００５】
本開示の一態様は、モルホリン化合物と脂肪酸との反応生成物を含む脂肪酸モルホリド組成物であって、前記脂肪酸が、植物油から得られた脂肪酸のカーボンフットプリント総量の９５％未満のカーボンフットプリント総量を有する、又はそれに代えて、約５００グラムＣＯ２／ｋｇ脂肪酸未満若しくは約２００グラムＣＯ２／ｋｇ脂肪酸未満の低カーボンフットプリントを有する、組成物である。
【０００６】
本開示の別の態様は、モルホリン化合物と、トール脂肪酸（ＴＯＦＡ）、それに由来するトール油脂肪酸モノマー（ＴＯＦＡモノマー）及びそれらの混合物から選択される脂肪酸との反応生成物であるモルホリド組成物であって、脂肪酸が、２０〜５５重量％のオレイン酸及び２０〜５５重量％のリノール酸並びに任意選択的に１５重量％までのリノレン酸を含む、組成物である。脂肪酸は、植物油から得られた脂肪酸のカーボンフットプリント総量の９５％未満のカーボンフットプリント総量を有する、又はそれに代えて、脂肪酸ｋｇ当たり５００グラムＣＯ２等量未満の平均カーボンフットプリントを有する。モルホリド組成物は、約３未満のガードナー色（ニート）を有する。
【０００７】
別の態様において、本開示は、ポリ塩化ビニル（ＰＶＣ）のようなポリマーを含むポリマー組成物及び可塑剤として用いられる上記モルホリド組成物を提供する。
【０００８】
本開示の別の態様は、フタレートを含まない可塑化ＰＶＣ組成物を調製する方法であって、上記モルホリド組成物を、ＰＶＣ並びに１種以上のポリマー安定化剤及び抗酸化剤とブレンドし調合する工程を含む、方法である。
【０００９】
さらに別の態様において、フタレートを含まない可塑剤組成物を調製する方法が開示される。該方法は、モルホリン化合物、触媒及び脂肪酸を含む混合物を形成する工程を含み、ここで、脂肪酸は、ＴＯＦＡ、それに由来するＴＯＦＡモノマー及びそれらの混合物から選択される。脂肪酸は、約２０〜５５重量％のオレイン酸及び約２０〜５５重量％のリノール酸並びに任意選択的に１５重量％までのリノレン酸を含み；植物油から得られた脂肪酸のカーボンフットプリント総量の９５％未満のカーボンフットプリント総量を有する、又はそれに代えて、脂肪酸ｋｇ当たり５００グラムＣＯ２等量未満の平均カーボンフットプリントを有する。
【発明を実施するための形態】
【００１０】
以下の用語は、別段の記載がない限り、以下の意味を有する。
【００１１】
「フタレートを含まない」は、フタレートが意図的に加えられていないことを意味する。
【００１２】
「カーボンフットプリント」とは、生成物、プロセス又は事象によって直接的に、又は間接的に引き起こされた温室効果ガスの総排出量のことをいう。カーボンフットプリントは、酸化炭素等量（トン）で測定することができる。
【００１３】
「低カーボンフットプリント」又は「削減されたカーボンフットプリント」は、代替の生成物、プロセス又は事象のカーボンフットプリントの９５％未満、又は９２％未満、又は９０％未満、又は８０％未満、又は７０％未満、又は５０％未満、又は３０％未満、又は２０％未満を有することを意味する。例えば、トール油脂肪酸（ＴＯＦＡ）は、供給源に依存して、別のものと比較してカーボンフットプリントが削減され、例えば、ＴＯＦＡは、代替大豆油と比較して１０％の排出量を有し得（ｈｔｔｐｓ：／／ｗｗｗ．ｆｏｒｃｈｅｍ．ｃｏｍ／ｆｏｒｃｈｅｍ／ｌｏｗ＿ｃａｒｂｏｎ＿ｓｏｌｕｔｉｏｎｓ）、又は大豆、ヒマワリ、菜種及びオレイン酸混合物から作成された植物油代替物よりも少なくとも５分の１の低い排出量を有し得る（ｈｔｔｐ：／／ｗｗｗ．ｋｒａｔｏｎ．ｃｏｍ／ｐｒｏｄｕｃｔｓ／ｐｄｆ／Ｏｌｅｏｃｈｅｍｉｃａｌｓ＿ｗｅｂ＿ｆｉｎａｌ．ｐｄｆを参照）。
【００１４】
「低カーボンフットプリント」の脂肪酸は、脂肪酸ｋｇ当たり５００グラムＣＯ２等量未満の、好ましくは脂肪酸ｋｇ当たり２００グラムＣＯ２等量未満の平均カーボンフットプリントを有する脂肪酸を意味する。
【００１５】
「ブリード」は、ポリマー組成物、特にＰＶＣ組成物に含まれた可塑剤成分の文脈で用いられる。この用語は、可塑剤成分と、例えば、ＰＶＣのようなポリマーマトリックスとの相溶性の尺度を意味する。可塑剤のブリードは、２枚のティッシュペーパーの間にフィルム試料を置くことによって評価することができる。次いで、組み合わせた系（試料＋ペーパー）を４８時間室温に保存する。この持続時間の後のペーパーの重量の増加は、可塑剤のブリードの尺度を与える。
【００１６】
粘度は、スピンドルＮｏ．２１を用い、ＡＳＴＭ  Ｄ２１９６に従って決定される。
【００１７】
「酸性度指数」（又は「中和価」又は「酸度」）とは、ＡＳＴＭ  Ｄ４６５−０５（２０１０）試験法によって決定された酸価をいい、本明細書中に開示されたモルホリド組成物１グラムを中和するのに必要なミリグラムで表した水酸化カリウム（ＫＯＨ）の質量として表される。
【００１８】
「アミン価」（又は「アミン性度指数」）とは、本明細書中に開示されたモルホリド組成物１グラムの塩基性度と等価の塩基性度を有する水酸化カリウム（ＫＯＨ）のミリグラムをいう。それは、モルホリド試料の溶液を、イソプロパノール溶媒中の希塩酸で滴定することによって比色測定により決定することができる。
【００１９】
引張強度及び伸度は、ＡＳＴＭ  Ｄ８８２−１２試験法により測定される。硬度は、ＡＳＴＭ  Ｄ２２４０−１５試験法によって測定される。黄色度指標（ＹＩ）は、ＡＳＴＭ  Ｅ３１３−１５ｅｌ試験法によって測定される。
【００２０】
本開示は、低カーボンフットプリントを有する脂肪酸に由来するモルホリド組成物の調製及び使用に関する。そのような脂肪酸は、大豆、ヤシ、ヒマワリ及びピーナッツ酸のような植物酸のカーボンフットプリントの画分を有する。
【００２１】
本開示は、例えば、ＰＶＣのようなポリマーに組み込まれた場合に、良好な可塑化効果と最小マイグレーションとのバランスが調整された性能を持つ可塑剤として用いるための、ＴＯＦＡ、それに由来するＴＯＦＡモノマー又はそれらの混合物から調製されるモルホリド組成物の調製及び使用にも関する。
【００２２】
トール油脂肪酸（ＴＯＦＡ）：ＴＯＦＡは、モルホリン化合物によるアミド化反応を受けてアミド結合を形成する、１つ以上のカルボン酸基を有するＴＯＦＡ蒸留物成分である。
【００２３】
一実施形態において、ＴＯＦＡは、８０重量％を超えるＣ１８カルボン酸を含有する。別の実施形態において、ＴＯＦＡは、１つ以上の炭素−炭素二重結合並びに比較的低い曇点及び流動点を備えるＣ１８長鎖カルボン酸を含む。Ｃ１８長鎖カルボン酸の例としては、ステアリン酸（Ｃ１８飽和カルボン酸）、オレイン酸（Ｃ１８モノ不飽和カルボン酸）、リノール酸（Ｃ１８ジ不飽和カルボン酸）及びアルファ−リノレン酸（Ｃ１８トリ不飽和カルボン酸）が挙げられる。ＴＯＦＡは、微量割合（０．５重量％未満）のパルミチン酸（Ｃ１６飽和カルボン酸）並びに１８を超える炭素原子を有する飽和及び不飽和カルボン酸を含有してもよい。
【００２４】
一実施形態において、カルボン酸は、限定されるものではないが、パルミチン酸、ステアリン酸、オレイン酸、リノール酸、エライジン酸、アルファ−リノレン酸、アラキジン酸、１４−メチルヘキサデカン酸、オクタデカジエン酸、１１，１４−エイコサジエン酸、シス−５，シス−１１，シス−１４エイコサトリエン酸、８（９），１５−イソピマラジエン−１８−オイック酸、２α−［２’（ｍ−イソプロピルフェニル）エチル］−１β，３α−ジメチルシクロヘキサンカルボン酸、８（９），１５−ピマラジエン−１８−オイック酸、２β−［２’（ｍ−イソプロピルフェニル）エチル］−１β／３α−ジメチルシクロヘキサンカルボン酸、８（１４），１５−ピマラジエン−１８−オイック酸、７（８）／１５−ピマラジエン−１８−オイック酸、８，１３−アビエタジエン−１８−オイック酸、パルストリン酸、７，１５−イソピマラジエン−１８−オイック酸、イソピマール酸、ジヒドロアビエチエン酸、８，１１，１３−アビエタジエン−１８−オイック酸及び８（１４），１３（１５）−アビエタジエン−１８−オイック酸のような、１６〜２０の炭素鎖長を有するものを含む。
【００２５】
別の実施形態において、カルボン酸は、種々の量の他の植物酸、例えば、キャノーラ酸、ひまし酸、ココナツ酸、綿実酸、亜麻仁酸、ピーナッツ酸、菜種酸（低エルカ酸）、菜種酸（高エルカ酸）、サフラワー酸、大豆酸、及びヒマワリ酸を含む。
【００２６】
一実施形態において、ＴＯＦＡは、２０〜５５重量％のオレイン酸及び２０〜５５重量％のリノール酸並びに任意選択的に１５重量％までのリノレン酸を含む。別の実施形態において、ＴＯＦＡは、任意選択的に、ＡＣＱＭ０２２試験法によって決定して、アルファ−リノレン酸及びピノレン酸の合計を１５重量％まで並びに１〜４重量％の飽和脂肪酸（複数可）を含む。別の実施形態において、ＴＯＦＡは、０．１〜５重量％のＣ−２０樹脂酸（複数可）を含有する。一実施形態において、ＴＯＦＡは、３２重量％のオレイン酸レベル、５０重量％のコンジュゲートされたリノール酸及びリノール酸（（９Ｚ，１２Ｚ）−オクタデカ−９，１２−ジエン酸ともいう）組合せ含有量、１２重量％のアルファ−リノレン酸含有量、２％の飽和脂肪酸含有量、１９７ｍｇＫＯＨ／ｇの酸性度指数（ＡＱＣＭ００１）並びに１５４ｃｇＩ／ｇのヨウ素価（ＡＱＣＭ００９）及び−１５℃の流動点（ＡＱＣＭ０６０）を有する。別の実施形態において、ＴＯＦＡは、１９４ｍｇＫＯＨ／ｇの酸性度指数、１２５ｃｇＩ／ｇのヨウ素価及び４．５のガードナー色（ニート）（ＡＱＣＭ００２）を有する。なお別の実施形態において、ＴＯＦＡは、１９６ｍｇＫＯＨ／ｇの酸性度指数、１２５ｃｇＩ／ｇのヨウ素価及び３．０のガードナー色（ニート）を有する。なお別の実施形態において、ＴＯＦＡ成分は、削減されたフットプリント、すなわち、植物油から得られた脂肪酸のカーボンフットプリント総量の９５％未満のカーボンフットプリント総量を有するものとして特徴付けられる。
【００２７】
トール油蒸留物は、主にＴＯＦＡを含有する。モルホリド誘導体を調製するのに適したＴＯＦＡは、粗製トール油グレードを精製することによって得ることができる。一実施形態において、ＴＯＦＡ蒸留物は、ＡＣＱＭ０６０試験法によって決定して、−３５℃〜３０℃の流動点（℃）を有する。別の実施形態において、ＴＯＦＡ蒸留物は、−２５℃〜１５℃の流動点（℃）を有する。なお別の実施形態において、ＴＯＦＡ蒸留物は−１５℃の流動点を有する。
【００２８】
別の実施形態において、トール油脂肪酸モノマーのようなＴＯＦＡ−由来化学組成物（「ＴＯＦＡモノマー」ともいう）もやはり、モルホリド組成物を調製するのに用いられる。ＴＯＦＡモノマーは、ＴＯＦＡの酸性粘土触媒重合の間に形成されたモノマー画分中に存在する。典型的には高温で行われるこの重合プロセスにおいて、オレフィン性脂肪酸は、異性化及び分子間付加反応を含めた多様な化学反応を受けて、ダイマー化及びポリマー化脂肪酸の混合物、並びにモノマー脂肪酸のユニークな混合物を形成する。モノマー脂肪酸画分は、蒸留のような分離法によって重合生成物から分離され、通常、「モノマー」又は「モノマー酸」又は「モノマー脂肪酸」として当該分野で一般に公知である（ＣＡＳ  Ｒｅｇｉｓｔｒｙ  Ｎｕｍｂｅｒ  ６８９５５−９８−６）。
【００２９】
ＴＯＦＡモノマーは、典型的には、飽和又は不飽和であり得る、分岐状、芳香族、環状及び直鎖脂肪酸の混合物であり、ここで、不飽和脂肪酸中のオレフィン性二重結合はシス又はトランス立体配置を有することができる。ＴＯＦＡモノマーにおける主要な量の酸はいわゆる「イソ−オレイン酸」であり、これは、実際には、直鎖状、分岐状及び環状Ｃ−１８モノ不飽和脂肪酸の混合物である。例において、ＴＯＦＡモノマーは、飽和及び不飽和Ｃ−１８脂肪酸の両方を含有し、ここで、イソ−オレイン酸は、主成分として存在し、ポリ不飽和脂肪酸は低いレベルで存在する。さらに、例であるＴＯＦＡモノマーは、１７４ｍｇＫＯＨ／ｇの酸性度指数（ＡＱＣＭ００１）、６．１のガードナー色（ニート）（ＡＱＣＭ００２）、７５ｃｇＩ／ｇのヨウ素価（ＡＱＣＭ００９）を有する。
【００３０】
いくつかの実施形態において、ＴＯＦＡモノマーは、イソ−オレイン酸のような化学的に修飾されたＴＯＦＡ、並びにイソ−ステアリン酸及び関連する分岐状、飽和又は部分飽和Ｃ−１８カルボン酸組成物のようなそれらの精製された、又は水素化された画分である。一実施形態において、ＴＯＦＡモノマーは、ＴＯＦＡのダイマー化反応の間に形成されその反応混合物から得られた、分岐状及び直鎖の脂肪酸の混合物である。別の実施形態において、ＴＯＦＡモノマー酸は、飽和及び不飽和Ｃ−１８脂肪酸の両方を含有し、分岐鎖イソ−オレイン酸が主要部分を構成し、実質的にポリ不飽和脂肪酸を含まない。
【００３１】
ヨウ素価は、一般には、油、脂肪又はワックスの不飽和の程度を示すのに用いられる。ＴＯＦＡ又はＴＯＦＡモノマー成分は、ＡＣＱＭ００９によって決定して、６０〜１８０、１１０〜１７０又は１２５〜１５５ｃｇＩ／ｇの範囲の、ヨウ素センチグラム／ＴＯＦＡグラムで表したヨウ素価を有する。
【００３２】
モルホリン成分：モルホリド組成物を形成するために、モルホリン化合物をＴＯＦＡとの反応に使用する。一実施形態において、モルホリン（Ｏ（ＣＨ２ＣＨ２）２ＮＨ）を用いる。別の実施形態において、モルホリン化合物は、モルホリン、２−メチルモルホリン、２，６−ジメチルモルホリン、２，２−ジメチルモルホリン、３−メチルモルホリン又はそれらの混合物からなる群から選択される。
【００３３】
モルホリンは、ジエタノールアミンの硫酸での脱水によって生成させることができる。別の方法は、ラネーニッケルのような触媒の存在下での、ジエチレングリコールとアンモニアとの反応を含む。
【００３４】
任意選択的成分：一実施形態において、モルホリド組成物を形成する反応混合物は、さらに、ロジン含有物質、例えば、トール油ロジン、ガムロジン又はそれらの組合せを、（モルホリド可塑剤組成物の総重量に対して）１５重量％未満の量で含む。ロジン含有物質の非限定的例としては、Ｋｒａｔｏｎ  ＣｏｒｐｏｒａｔｉｏｎからのＳＹＬＶＡＲＯＳ（商標）製品が挙げられる。
【００３５】
モルホリド組成物は、さらに、例えば、置換又は非置換グリシジルエステルのような酸除去剤のような除去剤を含むことができる。除去剤は着色物の生成を減らす。
【００３６】
ＴＯＦＡモルホリドの修飾された形態：ＴＯＦＡモルホリド組成物を含めた、低カーボンフットプリント脂肪酸モルホリドは、オレイン酸、リノール酸及びリノレン酸のような不飽和脂肪酸成分から主に由来する、種々の量の残存不飽和を有することができる。これらの不飽和部位は、残存不飽和をほとんど有しない、又は全く有しないモルホリドを提供するために、様々な化学的変換を用いて部分的に、又は完全に除去することができる。例としては、限定されるものではないが、エポキシ化、水素化、塩素化、臭素化、塩化水素化及び臭化水素化が挙げられる。不飽和の部分的、又は完全な除去は、モルホリドの熱的安定性を改善し、また、生成物の着色を低下させる。そのような修飾されたモルホリドを組み込んだ可塑剤組成物は、可塑化ＰＶＣ組成物のような低着色可塑剤ポリマー組成物を生成するために、より低い着色を有することができ、又はより高い熱的安定性を有することができる。
【００３７】
モルホリド組成物の製造方法：モルホリド組成物はアミド化反応で作成することができ、ここで、モルホリン又は置換モルホリンが、水の脱離を伴って、脂肪酸と反応する。当該分野で公知のいずれのアミド化触媒を用いることができる。酸触媒は、一般的には、順反応を促進するのに用いられる。例としては、オルトリン酸（Ｈ３ＰＯ４）、メタリン酸（ＨＰＯ３）、亜リン酸（Ｈ３ＰＯ３）及び次亜リン酸（Ｈ３ＰＯ２）のようなリン酸が挙げられる。ピロリン酸（Ｈ４Ｐ２Ｏ７）、トリリン酸（Ｈ５Ｐ３Ｏ１０）及びトリメタリン酸（Ｈ３Ｐ３Ｏ９）のような亜リン酸の他のタイプを触媒として用いてもよい。一実施形態において、次亜リン酸は、モルホリド組成物を形成するための触媒として用いられる。アミド化触媒のさらに他の例としては、リン酸、２−（２’−ピリジル）エチルホスホン酸（ＰＥＰＡ）及びそのジエチルエステル（ＤＰＥＰ）、次亜リン酸ナトリウム、フェニルホスホン酸無水物、フェニルホスホン酸、フェニルホスフィン酸、アリールボロン酸並びに他のホウ素含有化学物質、ＦｅＣｌ３のようなルイス酸、モレキュラーシーブ、ホスホニウム塩及びカルボジイミドのような脱水剤が挙げられる。
【００３８】
アミド化反応は、反応混合物を、モルホリド組成物を形成するのに必要な温度まで加熱することによって行われる。ある実施形態において、反応温度は２００℃を超える。アミド化反応の間に水が副産物として形成され、好ましくは、例えば、窒素のような不活性パージガスのストリームを介して、蒸気として反応の間に除去される。生成物単離工程に先立って、又はその後に、モルホリド生成物を含有する反応混合物を、グリシジルエステルのような除去剤で処理することができる。生成物の単離は、蒸留、例えば、ワイパー式薄膜蒸発（ｗｉｐｅｄ  ｆｉｌｍ  ｅｖａｐｏｒａｔｉｏｎ）及び短路蒸留（ｓｈｏｒｔ  ｐａｔｈ  ｄｉｓｔｉｌｌａｔｉｏｎ）によって達成される。抗酸化剤を単離された生成物に加えて、それを、酸化的分解に対して安定化させることができる。
【００３９】
モルホリドは、ＴＯＦＡのカルボン酸誘導体をモルホリン化合物と反応させることによるような、他の方法によって合成することもできる。例えば、ＴＯＦＡのメチル又は低級アルキルエステルのようなエステルを、触媒の存在下でモルホリン化合物と反応させることができる。ＴＯＦＡの塩化アシル誘導体を、塩基として作用する有機アミンの存在下でモルホリンと反応させることができる。別法として、ＴＯＦＡに由来する酸無水物をアミンと反応させて、モルホリド組成物を生成することができる。
【００４０】
上述の調製されたモルホリド組成物は、依然として、ＴＯＦＡに存在する残存不飽和又は低カーボンフットプリント脂肪酸を含有し得る。そのような不飽和は、上記した方法を用いて部分的に、又は完全に除去することができる。
【００４１】
上記モルホリド組成物を含む可塑剤組成物は、モルホリン成分及び／又はＴＯＦＡ成分における構造変化に基づいて、１又は１を超えるタイプのモルホリドを含有してもよい。モルホリド構造中のアシル基は、１８−炭素アシル基を含む。ある実施形態において、可塑剤組成物は、モルホリンとＴＯＦＡとの反応から得られるモルホリド組成物を含む。別の実施形態において、可塑剤組成物は、モルホリン化合物と２種以上の異なるＴＯＦＡモノマーとの反応から得られるモルホリド組成物を含む。なお別の実施形態において、可塑剤組成物は、モルホリン及び１つ以上の置換モルホリン化合物とＴＯＦＡとの反応から得られるモルホリド組成物を含む。さらに別の実施形態において、可塑剤組成物は、モルホリン及び１つ以上の置換モルホリン化合物とＴＯＦＡ及び１つ以上のＴＯＦＡモノマーとの反応から得られるモルホリド組成物を含む。
【００４２】
モルホリド組成物及びモルホリド可塑剤組成物の特性：記載された方法によって作成されたモルホリド組成物（及びそれからの可塑剤組成物）は、５未満、又は３未満、又は２未満のガードナー色（ニート）を有する。
【００４３】
モルホリド組成物は、１２ｍｇＫＯＨ／ｇ未満の、あるいは９ｍｇＫＯＨ／ｇ未満、又は５ｍｇＫＯＨ／ｇ未満、又は３ｍｇＫＯＨ／ｇ未満の酸性度指数を有する。モルホリドは、６ｍｇＫＯＨ／ｇ未満、又は４ｍｇＫＯＨ／ｇ未満、又は２ｍｇＫＯＨ／ｇ未満、又は１ｍｇＫＯＨ／ｇ未満のアミン値を有する。
【００４４】
ＴＯＦＡモルホリドを含めた、脂肪酸ｋｇ当たり５００グラムＣＯ２等量未満のカーボンフットプリントを有する脂肪酸に由来するモルホリドは、低い漏れ傾向、及びポリマー組成物に含めた場合に低いブリード傾向を有する。このことは、それらを、ＰＶＣ及び／又は塩化ビニル−酢酸ビニルコポリマー樹脂を含むもののようなポリマー組成物を生産するのに有用なものにする。そのような系において、可塑剤は、ＰＶＣ及び／又は塩化ビニル−酢酸ビニルコポリマー樹脂と実質的に相溶するものとして特徴付けられる。
【００４５】
産業上の利用可能性：ＴＯＦＡ系モルホリド可塑剤は、建設用途、例えば、ドア及び窓のようなパイプ及びプロフィール用途で有用である。それらは、瓶、非食品包装及びカード（例えば、銀行カード又は会員カード）を作成するのにも用いることができる。他の用途は、配管、電気ケーブル絶縁、イミテーションレザー、サイネージ、レコード盤、フローリング、インフレータブル製品、玩具、及びそれらがゴムの代用としての多くの用途を含む。
【００４６】
ＴＯＦＡ系モルホリド可塑剤は、当該分野で公知の方法、例えば、プラスチゾル法、乾燥ブレンディング、調合及び押出によってＰＶＣ組成物に含めることができる。乾燥ブレンディングは、リボンブレンダー又は高スピードミキサーのような混合機器内で行われる。一実施形態において、ＴＯＦＡ系モルホリド可塑剤は、１０〜９０ｐｈｒ（１００重量部のＰＶＣ樹脂当たりの重量部）、別の実施形態において、１０〜６０ｐｈｒの範囲の量で組み込まれる。ＰＶＣ及び他の必要な固体材料の適切な量をまず一緒にブレンドし、次いで、液状可塑剤を撹拌しながら混合物に加える。１つの例において、乾燥ブレンドを次に加工し、最終用途形状に押し出し、又は成形する。
【００４７】
実施形態において、可塑化ＰＶＣ組成物は、７０℃における７日間のエージングの後に３以下の黄色度指標（ΔＥ）を有する。
【実施例】
【００４８】
以下の実施例は非限定的であることが意図される。
【００４９】
実施例１（Ｅ−１）：モルホリド組成物は、（４５〜５０重量％のオレイン酸及び４０〜４５重量％のリノール酸を含む）７３．４重量％のＴＯＦＡ、１重量％の触媒（次亜リン酸）及び２５．６重量％のモルホリンを含む反応体混合物から調製する。
【００５０】
ＴＯＦＡ及び次亜リン酸（触媒）を、コンデンサー装備を備えた反応フラスコ中で合わせて、副産物の水を凝縮物として集めた。反応フラスコに３０分間窒素をパージして酸素を除去した後、混合物を１００℃／時間の速度で２１０℃まで加熱した。次いで、モルホリンを、１００分の時間にわたって０．３重量％の速度で表面下に加えた。全てのモルホリンが加えられた後、反応混合物のアリコットをサンプリングし、滴定技術を用いてそれらの酸価及びアミン価を測定することによって反応の進行をモニターしながら、温度を２１０℃に維持した。酸価が９ｍｇＫＯＨ／ｇ未満、又はそれと等しくなったとき、反応混合物に窒素を１時間注入し、７０℃まで冷却し、１重量％のグリシジルエステルで処理し、１時間撹拌した。次に、反応混合物を、ワイパー式薄膜蒸発器に入れ、１００〜３００ミリバール（１×１０４〜３×１０４パスカル）の圧力にて２２０℃まで加熱した。純粋なモルホリド組成物をヘッドカットとして収集し、窒素雰囲気下で周囲温度まで冷却して、貯蔵容器に注いだ。これに、１重量％の抗酸化剤を加え、均質な液体が得られるまで撹拌した。最終生成物を密封された容器中で室温にて貯蔵した。生成物は、０．９のガードナー色（ニート）、５．６ｍｇＫＯＨ／ｇの酸価、０．０ｍｇＫＯＨ／ｇのアミン価及び３０℃における４０ｃＰｓの粘度を有していた。
【００５１】
例（ＣＥ−２、Ｅ−２、ＣＥ−３、Ｅ−３）：ＰＶＣ配合物は、実施例１のＴＯＦＡモルホリド、先行技術のＰＶＣ可塑剤（ＴＯＴＭ及びＤＯＴＰ）及び表１に示された他の成分を用いて調製した。ブレンドを、１７５℃〜２０５℃の間の温度で加工した。
【００５２】
【表１】
2020019946.tif 000002
【００５３】
次いで、得られたＰＶＣ化合物を試験プラークに圧縮成形し、次いで、それらの特性について試験した。表２は可塑化ＰＶＣ組成物の特性を示す。引張及び伸度データは、ＡＳＴＭ  Ｄ６３８に従って収集した。ＣＩＥＬ＊ａ＊ｂ＊をＰＶＣプラークの色測定で用い、ここで、Ｌ＊は明度に関し、ａ＊は緑色−赤色成分に関し、ｂ＊は青色−黄色の色成分に関するものである。ΔＥは２つの色の間の差であり、それは以下の式：
【００５４】
【数１】
2020019946.tif 000003
に従って計算される。
【００５５】
表２において、実施例の組成物Ｅ−２の初期のΔＥは、エージング前の実施例と比較例との間の色の差であり、所与の試料についてのエージング後のΔＥは、同一試料についてのエージングの前と後に測定された色の差である。
【００５６】
【表２】
2020019946.tif 000004
【００５７】
示されているように、ＰＶＣ組成物Ｅ−２及びＥ−３は、ＴＯＴＭ又はＤＯＴＰを有する組成物（ＣＥ−２及びＣＥ−３）と比較して、３５重量％未満の可塑剤を用いた。さらに、可塑化組成物Ｅ−２及びＥ−３のパーセント伸度及び引張強度は、それぞれ、ＴＯＴＭ及びＤＯＴＰを含む比較組成物ＣＥ−２及びＣＥ−３によって呈されるものに匹敵した。
【００５８】
充填剤無しの例：充填剤無しのいくつかの配合物を表３に示す。組成物はブラベンダーで作成し、試験プラークに圧縮成形し、次いで、ショアＡ硬度について試験した。結果は、ＴＯＦＡモルホリドが、広い配合範囲にわたってＤＯＴＰよりも効果的な可塑剤であることを示している。
【００５９】
【表３】
2020019946.tif 000005
【００６０】
例−プラスチゾル配合物：エマルジョンＰＶＣを含有するプラスチゾル組成物は、表４に示されるように配合し、次いで、注型し、乾燥させた。次いで、試験プラークを注型されたシートから切り取り、特性について試験した。ＴＯＦＡモルホリドは、表４に示されるように、今回においても、従来のフタレートＰＶＣより良好な可塑剤効率を与えている。
【００６１】
【表４】
2020019946.tif 000006
【００６２】
例−溶融速度：表５に列挙された組成物は、１８０℃及び５０ｒｐｍにおいてブラベンダーを用いて配合し、次いで、ＡＳＴＭ  Ｄ−２５３８に従って溶融速度について評価した。表５に示されるように、ＴＯＦＡモルホリドは、良好な可塑化効果を有するのみならず、より速い溶融速度を有する。
【００６３】
【表５】
2020019946.tif 000007
【外国語明細書】
2020019946000001.pdf